(57)【要約】【課題】水銀灯のｉ線領域における光線透過性に優れ、感度が良好であるともにアルカリ現像が可能であり、現像性が優れ、解像度も良好であるポジ型感光性樹脂組成物を提供する。【解決手段】少なくとも、ポリベンゾオキサゾール前駆体を閉環してオキサゾール環を形成する開環構造のうちの一部が分子内水素結合抑止構造を有しているポリベンゾオキサゾール前駆体と、放射線照射により酸を発生する化合物とを含有させてポジ型感光性樹脂組成物を得る。また、上記ポジ型感光性樹脂組成物を用いてパターンを製造する。【選択図】        なし【特許請求の範囲】
【請求項１】
少なくともポリベンゾオキサゾール前駆体と、放射線照射により酸を発生する化合物とを含有してなるポジ型感光性樹脂組成物であって、
前記ポリベンゾオキサゾール前駆体の閉環してオキサゾール環を形成する開環構造のうちの一部が分子内水素結合抑止構造を有していることを特徴とするポジ型感光性樹脂組成物。
【請求項２】
前記分子内水素結合抑止構造が、前記閉環してオキサゾール環を形成する開環構造のフェノール性水酸基を他の官能基に置換した構造であることを特徴とする請求項１に記載のポジ型感光性樹脂組成物。
【請求項３】
前記分子内水素結合抑止構造が、前記閉環してオキサゾール環を形成する開環構造の近傍に立体障害となる官能基を有する構造であることを特徴とする請求項１または２に記載のポジ型感光性樹脂組成物。
【請求項４】
前記ポリベンゾオキサゾール前駆体が、下記一般式（１）
【化１】
2005321467.tif 000012
（式中、Ｒはそれぞれ独立に水素原子又は一価の有機基であり、少なくとも一方は一価の有機基を表し、Ｘは単結合又は二価の基であり、Ｙは二価の有機基である。）
で表される構造単位を含むことを特徴とする請求項１または２に記載のポジ型感光性樹脂組成物。
【請求項５】
前記ポリベンゾオキサゾール前駆体が、カルボニル基の結合する芳香環のオルト位に置換基を有することを特徴とする請求項１〜４のいずれか１項に記載のポジ型感光性樹脂組成物。
【請求項６】
前記ポリベンゾオキサゾール前駆体が、下記一般式（２）
【化２】
2005321467.tif 000013
（式中、Ｒはそれぞれ独立に水素原子または１価の有機基であり、Ｘは、単結合又は二価の有機基を表す。Ｙ’は、下記一般式
【化３】
2005321467.tif 000014
のいずれかを表し、これら一般式中のＲ’はそれぞれ独立に一価の有機基、ハロゲン原子又は水素原子で、同一分子内に複数存在する場合は、そのうち少なくとも一つが有機基又はハロゲン原子でその他は水素原子でもよく、Ｚは単結合又は二価の有機基を表す。芳香環上の水素原子は、他の有機基やハロゲン原子により置換されていても良い。）
で表される構造単位を含むことを特徴とする請求項１〜４のいずれか１項に記載のポジ型感光性樹脂組成物。
【請求項７】
請求項１〜６のいずれか１項に記載のポジ型感光性樹脂組成物を支持基板上に塗布し乾燥する被膜形成工程と、
前記被膜形成工程で得られた被膜を露光後、アルカリ水溶液を用いて現像するパターン形成工程と、
前記パターン形成工程で得られたパターン中のポリベンゾオキサゾール前駆体の開環構造を閉環させてポリベンゾオキサゾールに変化させる閉環工程と、
を含むことを特徴とするパターン製造法。
【請求項８】
前記閉環工程が、加熱処理により行なわれることを特徴とする請求項７に記載のパターン製造法。
【請求項９】
請求項７または８に記載の製造法により得られるパターンの層を有してなる電子デバイスを有する電子部品であって、前記電子デバイス中に前記パターンの層が層間絶縁膜層及び／又は表面保護膜層として設けられたものであることを特徴とする電子部品。
【発明の詳細な説明】
【技術分野】
【０００１】
本発明は、リソグラフィー用活性光線として用いる水銀灯のｉ線に対する透過性に優れるとともに、現像性、硬化膜特性に優れたポジ感光性樹脂組成物、これを用いたパターンの製造法及び該製造法により得たパターンを有する電子部品に関する。
【背景技術】
【０００２】
近年、半導体工業にあっては、従来無機材料を用いて行われていた層間絶縁材料として、ポリイミド樹脂等のような耐熱性に優れた有機物が、その特性を活かして使用されてきている。
【０００３】
しかし、半導体集積回路やプリント基板上の回路パターン形成は、基材表面へのレジスト材の造膜、所定箇所への露光、エッチング等により不要箇所の除去、基板表面の洗浄作業等の煩雑で多岐にわたる工程を経てパターン形成が行われることから、露光、現像によるパターン形成後も必要な部分のレジストを絶縁材料としてそのまま残して用いることができる耐熱感光材料の開発が望まれている。
【０００４】
このような特性を有する材料としては、例えば、感光性ポリイミド、環化ポリブタジエン等をベースポリマとした耐熱感光材料が提案されており、中でも特に感光性ポリイミドは、その耐熱性が優れていることや不純物の排除が容易であること等の点から特に注目されている。
【０００５】
また、このような感光性ポリイミドとしては、ポリイミド前駆体と重クロム酸塩からなる系の感光性ポリイミド（例えば、特許文献１参照）が最初に提案されたものであるが、これらの材料は、実用的な光感度を有するとともに膜形成能が高い等の長所を有する反面、保存安定性に欠け、ポリイミド中にクロムイオンが残存する等の欠点があり、実用には至らなかった。
【０００６】
このような問題を回避するために、例えば、ポリイミド前駆体に感光基を有する化合物を混合する方法（例えば、特許文献２参照）、ポリイミド前駆体中の官能基と感光基を有する化合物の官能基とを反応させて感光基を付与させる方法（例えば、特許文献３、４参照）などが提案されている。加えて最近では、アルカリ水溶液で現像ができるポジ型の感光性樹脂の提案がなされている。このようなポジ型の感光性樹脂としては、ポリイミド前駆体にエステル結合を介してｏ−ニトロベンジル基を導入する方法（例えば、非特許文献１参照）、可溶性ヒドロキシルイミドまたはポリオキサゾール前駆体にナフトキノンジアジド化合物を混合する方法（例えば、特許文献５、６参照）、可溶性ポリイミドにエステル結合を介してナフトキノンジアジドを導入する方法（例えば、非特許文献２参照）、ポリイミド前駆体にナフトキノンジアジドを混合する方法（例えば、特許文献７参照）で得られるものなどがある。
【０００７】
また、ポリベンゾオキサゾール前駆体にジアゾナフトキノン化合物を混合したもの（例えば、特許文献８参照）や、ポリアミド酸にエステル結合を介してフェノール部位を導入したもの（例えば、特許文献９参照）などカルボン酸の代わりにフェノール性水酸基を導入したものがある。これらのポジ型の感光性樹脂は、現像性が不十分であり、未露光部の膜減りや樹脂の基材からの剥離が起こる。また、こうした現像性や接着の改良を目的に、シロキサン部位をポリマー骨格中に有するポリアミド酸を混合したもの（例えば、特許文献１０、１１参照）が提案されているが、前述のごとくポリアミド酸を用いるため保存安定性が悪化する。加えて保存安定性や接着の改良を目的に、アミン末端基を重合性基で封止したもの（例えば、特許文献１２〜１４参照）も提案されている。
【０００８】
しかし、これらの感光性ポリイミド前駆体は耐熱性、機械特性に優れる芳香族系モノマーを基本骨格に用いており、そのポリイミド前駆体自体が上記基本骨格による光吸収を有するため、紫外領域での透光性が低く、露光部における光化学反応を充分効果的に行うことができず、低感度であったり、パターンの形状が悪化したりするという問題があった。
また、最近では、半導体の高集積化に伴って加工ルールが益々微細となり、より高い解像度が求められる傾向にある。
【０００９】
このような傾向において、従来の平行光線を用いるコンタクト／プロキシミテイ露光機から、ミラープロジェクションと呼ばれる１：１投影露光機、さらにステッパと呼ばれる縮小投影露光機が用いられるようになってきている。このステッパは、水銀灯の高出力発振線、エキシマレーザのような単色光を利用するものである。従来、ステッパとしては、水銀灯のｇ−ｌｉｎｅと呼ばれる可視光（波長：４３６ｎｍ）を使ったｇ線ステッパが主流であったが、さらに加工ルール微細化の要求に対応するため、使用するステッパの波長を短くすることが要求されている。
【００１０】
そのため、使用する露光機は、ｇ線ステッパ（波長：４３６ｎｍ）からｉ線ステッパ（波長：３６５ｎｍ）に移行しつつある。しかし、コンタクト／プロキシミテイ露光機、ミラープロジェクション投影露光機、およびｇ線ステッパ用に設計された従来の感光性ポリイミドのベースポリマでは、先に述べた理由により透明性が低く、特にｉ線（波長：３６５ｎｍ）での透過率はほとんど認められないため、ｉ線ステッパを用いた露光では、十分なパターンが得られない。
【００１１】
また、半導体素子の高密度実装方式であるＬＯＣ（リードオンチップ）に対応して表面保護用ポリイミド膜はさらに厚膜のものが求められているが、厚膜の場合には、透過性が低い問題はさらに深刻になる。このため、ｉ線透過率が高く、ｉ線ステッパにより良好なパターン形状を有する耐熱性樹脂のパターンが得られる感光性樹脂組成物が強く求められている。しかし未だ実用化レベルで上記課題を解決するものはないのが実状である。
【００１２】
【特許文献１】特公昭４９−１７３７４号公報
【特許文献２】特開昭５４−１０９８２８号公報
【特許文献３】特開昭５６−２４３４３号公報
【特許文献４】特開昭６０−１００１４３号公報
【特許文献５】特公昭６４−６０６３０号公報
【特許文献６】米国特許４３９５４８２号明細書
【特許文献７】特開昭５２−１３３１５号公報
【特許文献８】特開平１−４６８６２号公報
【特許文献９】特開平１０−３０７３９３号公報
【特許文献１０】特開平４−３１８６１号公報
【特許文献１１】特開平４−４６３４５号公報
【特許文献１２】特開平５−１９７１５３号公報
【特許文献１３】特開平９−１８３８４６号公報
【特許文献１４】特開２００１−１８３８３５号公報
【非特許文献１】Ｊ．Ｍａｃｒｏｍｏｌ．Ｓｃｉ．Ｃｈｅｍ．，Ａ２４，１０，１４０７，１９８７
【非特許文献２】Ｍａｃｒｏｍｏｌｅｃｕｌｅｓ，２３，１９９０
【発明の開示】
【発明が解決しようとする課題】
【００１３】
本発明は、ｉ線領域における光線透過性に優れたポリベンゾオキサゾール前駆体を用いることで、アルカリ現像が可能であり、また、感度や解像度も良好な耐熱性のポジ型感光性樹脂組成物を提供するものである。
また本発明は上記組成物の使用により、感度、解像度および機械特性に優れるパターンの製造法を提供するものである。
また、本発明は、良好な形状と特性のパターンを有することにより、信頼性の高い電子部品を提供するものである。
【課題を解決するための手段】
【００１４】
本発明は次のものに関する。
〔１〕  少なくともポリベンゾオキサゾール前駆体と、放射線照射により酸を発生する化合物とを含有してなるポジ型感光性樹脂組成物であって、
上記ポリベンゾオキサゾール前駆体の閉環してオキサゾール環を形成する開環構造のうちの一部が分子内水素結合抑止構造を有していることを特徴とするポジ型感光性樹脂組成物。
〔２〕  上記分子内水素結合抑止構造が、上記閉環してオキサゾール環を形成する開環構造のフェノール性水酸基を他の官能基に置換した構造であることを特徴とする上記〔１〕に記載のポジ型感光性樹脂組成物。
〔３〕  上記分子内水素結合抑止構造が、上記閉環してオキサゾール環を形成する開環構造の近傍に立体障害となる官能基を有する構造であることを特徴とする上記〔１〕または〔２〕に記載のポジ型感光性樹脂組成物。
〔４〕  上記ポリベンゾオキサゾール前駆体が、下記一般式（１）
【化１】
2005321467.tif 000002
（式中、Ｒはそれぞれ独立に水素原子又は一価の有機基であり、少なくとも一方は一価の有機基を表し、Ｘは単結合又は二価の基であり、Ｙは二価の有機基である。）
で表される構造単位を含むことを特徴とする上記〔１〕または〔２〕に記載のポジ型感光性樹脂組成物。
〔５〕  上記ポリベンゾオキサゾール前駆体が、カルボニル基の結合する芳香環のオルト位に置換基を有することを特徴とする上記〔１〕〜〔４〕のいずれか１項に記載のポジ型感光性樹脂組成物。
〔６〕  上記ポリベンゾオキサゾール前駆体が、下記一般式（２）
【化２】
2005321467.tif 000003
（式中、Ｒはそれぞれ独立に水素原子または１価の有機基であり、Ｘは、単結合又は二価の有機基を表す。Ｙ’は、下記一般式
【化３】
2005321467.tif 000004
のいずれかを表し、これら一般式中のＲ’はそれぞれ独立に一価の有機基、ハロゲン原子又は水素原子で、同一分子内に複数存在する場合は、そのうち少なくとも一つが有機基又はハロゲン原子でその他は水素原子でもよく、Ｚは単結合又は二価の有機基を表す。芳香環上の水素原子は、他の有機基やハロゲン原子により置換されていても良い。）
で表される構造単位を含むことを特徴とする上記〔１〕〜〔４〕のいずれか１項に記載のポジ型感光性樹脂組成物。
〔７〕  上記〔１〕〜〔６〕のいずれか１つに記載のポジ型感光性樹脂組成物を支持基板上に塗布し乾燥する被膜形成工程と、
上記被膜形成工程で得られた被膜を露光後、アルカリ水溶液を用いて現像するパターン形成工程と、
上記パターン形成工程で得られたパターン中のポリベンゾオキサゾール前駆体の開環構造を閉環させてポリベンゾオキサゾールに変化させる閉環工程と、
を含むことを特徴とするパターン製造法。
〔８〕  上記閉環工程が、加熱処理により行なわれることを特徴とする上記〔７〕に記載のパターン製造法。
〔９〕  上記〔７〕または〔８〕に記載の製造法により得られるパターンの層を有してなる電子デバイスを有する電子部品であって、上記電子デバイス中に上記パターンの層が層間絶縁膜層及び／又は表面保護膜層として設けられたものであることを特徴とする電子部品。
【発明の効果】
【００１５】
本発明のポジ型感光性樹脂組成物は、ｉ線領域における光線透過性に優れ、感度が良好である。また、アルカリ現像が可能であり、現像性が優れ、解像度も良好である。
また、本発明のパターン製造法によれば、感度、解像度および硬化膜の機械特性に優れ、良好な形状のパターンが得られる。
また、本発明の電子部品は、良好な形状と特性のパターンの層を有してなる電子デバイスを有することにより、信頼性の高いものである。
【発明を実施するための最良の形態】
【００１６】
以下に、本発明の実施形態について説明する。
本発明のポジ型感光性樹脂組成物は、少なくともポリベンゾオキサゾール前駆体と、放射線照射により酸を発生する化合物とを含有してなるポジ型感光性樹脂組成物であって、上記ポリベンゾオキサゾール前駆体の閉環してオキサゾール環を形成する開環構造のうちの一部が分子内水素結合抑止構造を有していることを特徴とする。
【００１７】
本発明のポジ型感光性樹脂組成物に用いられるポリベンゾオキサゾール前駆体は、閉環してオキサゾール環を形成する開環構造のうちの一部が分子内水素結合抑止構造を有している。本発明に用いられるポリベンゾオキサゾール前駆体は、上記分子内水素結合抑止構造を有することで、得られる塗布膜のｉ線領域における光線透過性を向上させている点に特徴がある。
【００１８】
ここで、分子内水素結合抑止構造とは、（ｉ）上記フェノール性水酸基を他の官能基に置換した構造や（ｉｉ）ジカルボン酸由来の芳香環とアミド基が共平面にならないように（共鳴が弱められるように）立体障害を設けた構造により、下記一般式に示すように、フェノール性水酸基とカルボニル基が水素結合に有利なコンフォメーション（ｓｙｎ体）を取りにくくするよう、開環構造に立体障害を設けてエネルギー的にｓｙｎ体形成が不利になるようにした構造をいう。
【００１９】
【化４】
2005321467.tif 000005
【００２０】
上記一般式に示すフェノール性水酸基は、一般に原料となるアミノフェノール由来のフェノール性水酸基であり、上記カルボニル基は、一般に原料となるジカルボン酸由来のカルボニル基である。
【００２１】
まず、上記（ｉ）の分子内水素結合抑止構造について説明する。上記（ｉ）の分子内水素結合抑止構造としては、例えば上記一般式（１）で示される構造単位を含むものが挙げられる。なお、ここで「構造単位を含む」とは、本発明に用いられるポリベンゾオキサゾール前駆体の少なくとも一部を上記一般式（１）で示される構造単位が構成し、その他に、一般式（１）以外の構造単位を有していてもよいことを意味する。上記一般式（１）で示される構造単位は、使用するモノマーの構造に制限がなく、感光特性と高い硬化膜特性とを両立する材料設計が可能であること、開環部位の水素結合を直接的に抑止することで大幅な光線透過性の向上が見込める点で好ましい。
【００２２】
一般式（１）にて示される構造単位中のＲは、それぞれ独立に水素原子または１価の有機基である。この一価の有機基としては、アルキル基、アリール基、アルコキシアルキル基、アルキルシリル基、アセタールあるいはケタールを構成する基、エステルを構成する基などを挙げることができる。中でも、炭素数１〜１０のアルキル基、アリール基が、ワニスの保存安定性に優れ、好ましい。
【００２３】
本発明に用いられるポリベンゾオキサゾール前駆体が、上記一般式（１）で表される構造単位を含み、その側鎖のＲが一価の有機基である場合、上記一般式（１）で表される構造単位は、分子内水素結合抑止構造を形成し、ｉ線に対する透明性の向上に寄与する。
【００２４】
また、上記一般式（１）で示される構造単位を含むと共に、その他の構造単位を含んでおり、その他の構造単位が、下記一般式（３）で示される構造部分を有し、そのＲが一価の有機基である場合も、下記一般式（３）で示される構造部分は、分子内水素結合抑止構造を形成し、ｉ線に対する透明性の向上に寄与する。
【００２５】
【化５】
2005321467.tif 000006
（Ｒは水素原子又は一価の有機基である。）
【００２６】
従って、一般式（１）で示される構造単位を含むポリベンゾオキサゾール前駆体は、その全ての構造単位中に存在する−ＯＲのうちの、Ｒが一価の有機基のものの置換率で、そのｉ線透過率やその他の特性を調整することができる。この置換率は、１０〜８０％とすることが好ましく、２０〜６０％とすることが特に好ましい。置換率が８０％よりも高い場合には、基材との密着性や現像液への樹脂の溶解性に低下が認められ、一方置換率が１０％よりも低い場合には、分子内水素結合の抑止効果が薄れ、光線透明性が低下する傾向がある。
【００２７】
上記一般式（１）において、Ｘで表される２価の基とは、一般に、ジカルボン酸と反応してポリアミド構造を形成するビスアミノフェノール由来の残基であり、単結合、アルキレン基、アリレン基、酸素原子、硫黄原子、スルホキシド基、スルホン基、１，１，１，３，３，３−ヘキサフルオロイソプロピル基、カルボニル基などが挙げられるが、これらに限定されるものではない。これらの化合物は、単独で又は２種以上を組み合わせて用いることができる。炭素数１〜２０のアルキレン基、スルホン基、１，１，１，３，３，３−ヘキサフルオロイソプロピレン基が光線透明性の点で好ましいものとして挙げることができる。上記アルキレン基には脂環式構造や芳香環を持つものを含んでも良い。
【００２８】
上記一般式（１）にて示される構造単位中のＹで表される２価の有機基とは、ジアミンと反応してポリアミド構造を形成する、ジカルボン酸由来の残基であり、炭素原子数としては６〜４０のものが好ましく、炭素原子数６〜４０の２価の芳香族基がより好ましい。２価の芳香族基としては、２個の結合部位がいずれも芳香環上に存在するものが好ましい。
【００２９】
このようなジカルボン酸としては、イソフタル酸、テレフタル酸、２，２−ビス（４−カルボキシフェニル）−１，１，１，３，３，３−ヘキサフルオロプロパン、４，４’−ジカルボキシビフェニル、４，４’−ジカルボキシジフェニルエーテル、４，４’−ジカルボキシテトラフェニルシラン、ビス（４−カルボキシフェニル）スルホン、２，２−ビス（ｐ−カルボキシフェニル）プロパン、５−ｔｅｒｔ−ブチルイソフタル酸、５−ブロモイソフタル酸、５−フルオロイソフタル酸、５−クロロイソフタル酸、２，６−ナフタレンジカルボン酸等の芳香族系ジカルボン酸、１，２−シクロブタンジカルボン酸、１，４−シクロヘキサンジカルボン酸、１，３−シクロペンタンジカルボン酸、シュウ酸、マロン酸、コハク酸等の脂肪族系ジカルボン酸などが挙げられるがこれらに限定されるものではない。これらの化合物を、単独で又は２種以上を組み合わせて使用することができる。
【００３０】
本発明のポジ型感光性樹脂組成物には、ｉ線透過率を低下させない程度に、一般式（１）の構造単位を形成しないビスアミノフェノールあるいはジアミンも併せて用いることができる。これらには特に制限はなく、例えば、４，４′−（又は３，４′−、３，３′−、２，４′−、２，２′−）ジアミノジフェニルエーテル、４，４′−（又は３，４′−、３，３′−、２，４′−、２，２′−）ジアミノジフェニルメタン、４，４′−（又は３，４′−、３，３′−、２，４′−、２，２′−）ジアミノジフェニルスルホン、４，４′−（又は３，４′−、３，３′−、２，４′−、２，２′−）ジアミノジフェニルスルフィド、パラフェニレンジアミン、メタフェニレンジアミン、ｐ−キシリレンジアミン、ｍ−キシリレンジアミン、ｏ−トリジン，ｏ−トリジンスルホン、４，４′−メチレン−ビス−（２，６−ジエチルアニリン）、４，４′−メチレン−ビス−（２，６−ジイソプロピルアニリン）、２，４−ジアミノメシチレン、１，５−ジアミノナフタレン、４，４′−ベンゾフェノンジアミン、ビス−｛４−（４′−アミノフェノキシ）フェニル｝スルホン、１，１，１，３，３，３−ヘキサフルオロ−２，２−ビス（４−アミノフェニル）プロパン、２，２−ビス｛４−（４′−アミノフェノキシ）フェニル｝プロパン、３，３′−ジメチル−４，４′−ジアミノジフェニルメタン、３，３′，５，５′−テトラメチル−４，４′−ジアミノジフェニルメタン、ビス｛４−（３′−アミノフェノキシ）フェニル｝スルホン、２，２−ビス（４−アミノフェニル）プロパン等が挙げられ、これらは単独で又は２種類以上を組み合わせて使用される。また、これら一般式（１）の構造に該当しないビスアミノフェノールあるいはジアミンの含有量は、ｉ線透過率、現像性及び硬化膜特性等を低下させないために全ジアミンの５０％以下であることが好ましい。また、ジアミノポリシロキサン等の脂肪族ジアミンも同様に使用することができる。
【００３１】
本発明において、上記一般式（１）で表される構造単位を含むポリベンゾオキサゾール前駆体は、ジカルボン酸、ビスアミノフェノールを原料の少なくとも一部として用いることにより製造される。例えば以下の方法で得ることができる。
【００３２】
上記一般式（１）で表される構造単位を含むポリベンゾオキサゾール前駆体の製造は、ジカルボン酸をＮ‐メチルピロリドン、γ‐ブチロラクトン、Ｎ，Ｎ‐ジメチルアセトアミド、ジメチルスルホキシドなどの有機溶媒中にて塩化チオニルなどのハロゲン化剤を用いてハロゲン化した後に、ビスアミノフェノールとピリジンなどの適当な触媒の存在下で、上記と同様の有機溶媒中で反応させることにより行うことができる。
【００３３】
上記方法にて得られた反応生成物を、水、メタノール、エタノール、プロピルアルコール、アセトンなどの貧溶媒中で再沈殿させ、ろ別、乾燥することで、精製された上記一般式（１）で示される構造単位を含むポリベンゾオキサゾール前駆体を得ることができる。
【００３４】
上記ポリベンゾオキサゾール前駆体の水酸基を他の官能基に置換する典型的な方法は、上記にて合成したポリマーを有機溶剤に再溶解させ、対応するアルキル化剤やシリル化剤、酸あるいは塩基性触媒の存在下で対応するビニルアルコールなどの保護化剤を作用させる方法が挙げられる。
【００３５】
上記一般式（１）で表される構造単位を含むポリオキサゾール前駆体の分子量に特に制限はないが、一般に平均分子量で１０，０００〜２００，０００であることが好ましい。なお、分子量は、ＧＰＣ（ゲル・パーミエーション・クロマトグラフィー）で測定し、ポリスチレン換算で算出することができる。
【００３６】
次に、上記（ｉｉ）の分子内水素結合抑止構造について説明する。
上述した水素結合に有利なコンフォメーション（ｓｙｎ体）を取りにくくするための、立体障害を設ける例として、立体障害となる置換基を、カルボニル基が結合している芳香環のオルト位に導入するものや、アミド結合の窒素原子上に導入するものなどが挙げられる。中でも、置換基をカルボニル基の結合する芳香環のオルト位に導入したものは、ポリマー合成の簡便性、製造コストの面で好ましい。さらに、上記一般式（２）で示される構造単位を含むもの（Ｙ’で示される構造に特徴を有する）は、感光特性と高い硬化膜特性との両立が可能であること、水素結合の抑止効果に加え、光線透過性を向上させるのに有効な置換基を導入することが容易な点で特に好ましいものとして挙げることができる。
【００３７】
上記一般式（２）において、Ｘで表される２価の基とは、一般に、ジカルボン酸と反応してポリアミド構造を形成するビスアミノフェノール由来の残基であり、単結合、アルキレン基、フェニレン基、酸素原子、硫黄原子、スルホキシド基、スルホン基、１，１，１，３，３，３−ヘキサフルオロイソプロピル基、カルボニル基などが挙げられるが、これらに限定されるものではない。これらの化合物は、単独で又は２種以上を組み合わせて用いることができる。炭素数１〜２０のアルキレン基、スルホン基、１，１，１，３，３，３−ヘキサフルオロイソプロピレン基が光線透明性の点で好ましいものとして挙げることができる。上記アルキレン基には脂環式構造や芳香環を持つものを含んでも良い。
【００３８】
一般式（２）にて示される構造単位中のＹ’であらわされる有機基としては、下記一般式で表されるものが挙げられる。
【００３９】
【化６】
2005321467.tif 000007
【００４０】
ここで、Ｚは単結合または二価の有機基で、例えばアルキレン基、酸素原子、硫黄原子、スルホキシド基、スルホン基、１，１，１，３，３，３−ヘキサフルオロイソプロピル基、カルボニル基、下記構造などが挙げられるが、これらに限定されるものではない。好ましいものとして酸素原子、１，１，１，３，３，３−ヘキサフルオロイソプロピル基が挙げられる。
【００４１】
【化７】
2005321467.tif 000008
【００４２】
上記Ｒ’で表される一価の有機基は、アルキル基、アリール基、アルコキシアルキル基、アルキルシリル基などを挙げることができる。中でも、炭素数１〜１０のアルキル基が好ましい。ハロゲン原子としては、最終的に得られる硬化膜の膜特性の点でフッ素原子が好ましい。また芳香環上の水素原子が他の有機基やハロゲン原子により置換されていても良い。
【００４３】
本発明に用いられるポリオキサゾール前駆体が、一般式（２）で表される構造単位を含むことにより分子内水素結合抑止構造を形成しているものである場合、この割合によって、ポリベンゾオキサゾール前駆体のｉ線に対する透明性が制御することができる。この構造単位の割合は、５０％以上とすることが好ましく、７０％以上とすることが特に好ましい。
【００４４】
なお、上記一般式（２）で表される構造単位は、上記一般式（２）中のＹ’の構造により分子内水素結合が抑止されるので、その構造単位中に含まれる−ＯＲが一価の有機基である必要はない。従って、一般式（２）で表される構造単位を含むポリベンゾオキサゾール前駆体は、その他の構造単位を含めた全ての構造単位中に存在する−ＯＲのうちの、Ｒが一価の有機基のものの置換率は０％であってもよい。無論Ｒは一価の有機基であってもよいが、置換率が高すぎると、基材との密着性や現像液への樹脂の溶解性が低下する傾向があるため、置換率は、０〜８０％とすることが好ましく、０〜６０％とすることがより好ましい。
【００４５】
本発明のポジ型感光性樹脂組成物は、ｉ線透過率を低下させない程度に上記以外に一般式（２）の構造を形成しないジアミンも併せて用いることができる。これらには特に制限はなく、例えば、４，４′−（又は３，４′−、３，３′−、２，４′−、２，２′−）ジアミノジフェニルエーテル、４，４′−（又は３，４′−、３，３′−、２，４′−、２，２′−）ジアミノジフェニルメタン、４，４′−（又は３，４′−、３，３′−、２，４′−、２，２′−）ジアミノジフェニルスルホン、４，４′−（又は３，４′−、３，３′−、２，４′−、２，２′−）ジアミノジフェニルスルフィド、パラフェニレンジアミン、メタフェニレンジアミン、ｐ−キシリレンジアミン、ｍ−キシリレンジアミン、ｏ−トリジン，ｏ−トリジンスルホン、４，４′−メチレン−ビス−（２，６−ジエチルアニリン）、４，４′−メチレン−ビス−（２，６−ジイソプロピルアニリン）、２，４−ジアミノメシチレン、１，５−ジアミノナフタレン、４，４′−ベンゾフェノンジアミン、ビス−｛４−（４′−アミノフェノキシ）フェニル｝スルホン、１，１，１，３，３，３−ヘキサフルオロ−２，２−ビス（４−アミノフェニル）プロパン、２，２−ビス｛４−（４′−アミノフェノキシ）フェニル｝プロパン、３，３′−ジメチル−４，４′−ジアミノジフェニルメタン、３，３′，５，５′−テトラメチル−４，４′−ジアミノジフェニルメタン、ビス｛４−（３′−アミノフェノキシ）フェニル｝スルホン、２，２−ビス（４−アミノフェニル）プロパン等が挙げられ、これらは単独で又は２種類以上を組み合わせて使用される。またこれら一般式（１）の構造に該当しないジアミンの含有量は、ｉ線透過率を低下させないために全ジアミンの５０％以下であることが好ましい。
また、ジアミノポリシロキサン等の脂肪族ジアミンも同様に使用することができる。
【００４６】
また、本発明のポジ型感光性樹脂組成物には、同様にｉ線透過率を低下させない程度に上記以外に一般式（２）の構造を形成しないジカルボン酸を併せて用いることもできる。これらには特に制限はなく、例えば、イソフタル酸、テレフタル酸、２，２−ビス（４−カルボキシフェニル）−１，１，１，３，３，３−ヘキサフルオロプロパン、４，４’−ジカルボキシビフェニル、４，４’−ジカルボキシジフェニルエーテル、４，４’−ジカルボキシテトラフェニルシラン、ビス（４−カルボキシフェニル）スルホン、２，２−ビス（ｐ−カルボキシフェニル）プロパン、５−ｔｅｒｔ−ブチルイソフタル酸、５−ブロモイソフタル酸、５−フルオロイソフタル酸、５−クロロイソフタル酸、２，６−ナフタレンジカルボン酸等の芳香族系ジカルボン酸、１，２−シクロブタンジカルボン酸、１，４−シクロヘキサンジカルボン酸、１，３−シクロペンタンジカルボン酸、シュウ酸、マロン酸、コハク酸等の脂肪族系ジカルボン酸などが挙げられ、これらは単独で又は２種類以上を組み合わせて使用される。またこれら一般式（２）の構造に該当しないジカルボン酸の含有量は、ｉ線透過率を低下させないために全ジカルボン酸の５０％以下であることが好ましい。
【００４７】
本発明において、上記一般式（２）で表される構造単位を含むポリベンゾオキサゾール前駆体は、ジカルボン酸、ビスアミノフェノールを原料の少なくとも一部として用いることにより製造される。例えば以下の方法で得ることができる。
【００４８】
上記一般式（２）で表される構造単位を含むポリベンゾオキサゾール前駆体の製造は、ジカルボン酸をＮ‐メチルピロリドン、γ‐ブチロラクトン、Ｎ，Ｎ‐ジメチルアセトアミド、ジメチルスルホキシドなどの有機溶媒中にて塩化チオニルなどのハロゲン化剤を用いてハロゲン化した後に、ビスアミノフェノールとピリジンなどの適当な触媒の存在下で、上記と同様の有機溶媒中で反応させることにより行うことができる。
【００４９】
上記方法にて得られた反応生成物を、水、メタノール、エタノール、プロピルアルコール、アセトンなどの貧溶媒中で再沈殿させ、ろ別、乾燥することで、精製された上記一般式（２）で示される構造単位を含むポリベンゾオキサゾール前駆体を得ることができる。
【００５０】
上記一般式（２）で表される構造単位を含むポリオキサゾール前駆体の分子量に特に制限はないが、一般に平均分子量で１０，０００〜２００，０００であることが好ましい。なお、分子量は、ＧＰＣ（ゲル・パーミエーション・クロマトグラフィー）で測定し、ポリスチレン換算で算出することができる。
【００５１】
本発明で使用するポリベンゾオキサゾール前駆体は、ポリベンゾオキサゾール前駆体をフィルム化した場合の波長３６５ｎｍにおける透過率が膜厚１０μｍあたり２０％以上であることが、高透明性で、感光性樹脂組成物とした際の、感度や解像度も良好となるので好ましい。
【００５２】
本発明のポジ型感光性樹脂組成物において、分子内水素結合抑止構造を有するポリベンゾオキサゾール前駆体とともに、放射線照射により酸を発生する化合物（以下、酸発生剤とする）を用いる。この量は、感光時の感度、解像度を良好とするために、ポリベンゾオキサゾール前駆体１００重量部に対して、０．０１〜５０重量部とすることが好ましく、５〜１５重量部とすることがより好ましい。
【００５３】
本発明に使用される放射線により酸を発生する化合物は、感光剤であり、酸を発生させ、光の照射部のアルカリ水溶液への可溶性を増大させる機能を有するものである。その種類としては、ｏ−キノンジアジド化合物、アリールジアゾニウム塩、ジアリールヨードニウム塩、トリアリールスルホニウム塩などが挙げられ、特に制限はないが、ｏ−キノンジアジド化合物が、感度が高く好ましいものとして挙げられる。
【００５４】
上記ｏ−キノンジアジド化合物としては、例えば、ｏ−キノンジアジドスルホニルクロリド類とヒドロキシ化合物、アミノ化合物などとを脱塩酸剤の存在下で縮合反応させることで得られる。上記ｏ−キノンジアジドスルホニルクロリド類としては、例えば、ベンゾキノン−１，２−ジアジド−４−スルホニルクロリド、ナフトキノン−１，２−ジアジド−５−スルホニルクロリド、ナフトキノン−１，２−ジアジド−４−スルホニルクロリド等が使用できる。
【００５５】
上記ヒドロキシ化合物としては、例えば、ヒドロキノン、レゾルシノール、ピロガロール、ビスフェノールＡ、ビス（４−ヒドロキシフェニル）メタン、２，２−ビス（４−ヒドロキシフェニル）ヘキサフルオロプロパン、２，３，４−トリヒドロキシベンゾフェノン、２，３，４，４’−テトラヒドロキシベンゾフェノン、２，２’，４，４’−テトラヒドロキシベンゾフェノン、２，３，４，２’，３’−ペンタヒドロキシベンゾフェノン，２，３，４，３’，４’，５’−ヘキサヒドロキシベンゾフェノン、ビス（２，３，４−トリヒドロキシフェニル）メタン、ビス（２，３，４−トリヒドロキシフェニル）プロパン、４ｂ，５，９ｂ，１０−テトラヒドロ−１，３，６，８−テトラヒドロキシ−５，１０−ジメチルインデノ［２，１−ａ］インデン、トリス（４−ヒドロキシフェニル）メタン、トリス（４−ヒドロキシフェニル）エタンなどが使用できる。
【００５６】
上記アミノ化合物としては、例えば、ｐ−フェニレンジアミン、ｍ−フェニレンジアミン、４，４’−ジアミノジフェニルエーテル、４，４’−ジアミノジフェニルメタン、４，４’−ジアミノジフェニルスルホン、４，４’−ジアミノジフェニルスルフィド、ｏ−アミノフェノール、ｍ−アミノフェノール、ｐ−アミノフェノール、３，３’−ジアミノ−４，４’−ジヒドロキシビフェニル、４，４’−ジアミノ−３，３’−ジヒドロキシビフェニル、ビス（３−アミノ−４−ヒドロキシフェニル）プロパン、ビス（４−アミノ−３−ヒドロキシフェニル）プロパン、ビス（３−アミノ−４−ヒドロキシフェニル）スルホン、ビス（４−アミノ−３−ヒドロキシフェニル）スルホン、ビス（３−アミノ−４−ヒドロキシフェニル）ヘキサフルオロプロパン、ビス（４−アミノ−３−ヒドロキシフェニル）ヘキサフルオロプロパンなどが使用できる。
【００５７】
ｏ−キノンジアジドスルホニルクロリドとヒドロキシ化合物及び／又はアミノ化合物とは、ｏ−キノンジアジドスルホニルクロリド１モルに対して、ヒドロキシ基とアミノ基の合計が０．５〜１当量になるように配合されることが好ましい。脱塩酸剤とｏ−キノンジアジドスルホニルクロリドの好ましい割合は、０．９５／１〜１／０．９５の範囲である。好ましい反応温度は０〜４０℃、好ましい反応時間は１〜１０時間とされる。
【００５８】
反応溶媒としては，ジオキサン，アセトン，メチルエチルケトン，テトラヒドロフラン，ジエチルエーテル，Ｎ−メチルピロリドン等の溶媒が用いられる。脱塩酸剤としては，炭酸ナトリウム，水酸化ナトリウム，炭酸水素ナトリウム，炭酸カリウム，水酸化カリウム，トリメチルアミン，トリエチルアミン，ピリジンなどがあげられる。
【００５９】
本発明におけるポジ型感光性樹脂組成物には、必要により密着性付与のための有機ケイ素化合物、シランカップリング剤、レベリング剤等の密着性付与剤を添加してもよい。これらの例としては、例えば、γ‐アミノプロピルトリメトキシシラン、γ‐アミノプロピルトリエトキシシラン、ビニルトリエトキシシラン、γ‐グリシドキシプロピルトリエトキシシラン、γ‐メタクリロキシプロピルトリメトキシシラン、尿素プロピルトリエトキシシラン、トリス（アセチルアセトネート）アルミニウム、アセチルアセテートアルミニウムジイソプロピレートなどが挙げられる。密着性付与剤を用いる場合は、ポリベンゾオキサゾール前駆体１００重量部に対して、０．１〜２０重量部が好ましく、０．５〜１０重量部がより好ましい。
【００６０】
また、本発明のポジ型感光性樹脂組成物は、塗布性、例えばストリエーション（膜厚のムラ）を防いだり、現像性を向上させたりするために、適当な界面活性剤あるいはレベリング剤を添加することができる。このような界面活性剤あるいはレベリング剤としては、例えば、ポリオキシエチレンウラリルエーテル、ポリオキシエチレンステアリルエーテル、ポリオキシエチレンオレイルエーテル、ポリオキシエチレンオクチルフェノールエーテル等があり、市販品としては、メガファックスＦ１７１、Ｆ１７３、Ｒ−０８（大日本インキ化学工業株式会社製商品名）、フロラードＦＣ４３０、ＦＣ４３１（住友スリーエム株式会社商品名）、オルガノシロキサンポリマーＫＰ３４１、ＫＢＭ３０３、ＫＢＭ４０３、ＫＢＭ８０３（信越化学工業株式会社製商品名）等が挙げられる。
【００６１】
本発明においてはこれらの成分を溶剤に溶解し、ワニス状にして使用する。溶剤としては、Ｎ‐メチル‐２‐ピロリドン、γ‐ブチロラクトン、Ｎ，Ｎ‐ジメチルアセトアミド、ジメチルスルホキシド、２‐メトキシエタノール、ジエチレングリコールジエチルエーテル、ジエチレングリコールジブチルエーテル、プロピレングリコールモノメチルエーテル、ジプロピレングリコールモノメチルエーテル、プロピレングリコールモノメチルエーテルアセテート、乳酸メチル、乳酸エチル、乳酸ブチル、メチル‐１，３‐ブチレングリコールアセテート、１，３‐ブチレングリコールアセテート、シクロヘキサノン、シクロペンタノン、テトラヒドロフランなどがあり、単独でも混合して用いても良い。溶剤の量に特に制限はないが、一般に組成物中溶剤の割合が４０〜７５重量％となるように用いられる。
【００６２】
本発明のパターン製造法は、上記ポジ型感光性樹脂組成物を支持基板上に塗布し乾燥する被膜形成工程と、上記被膜形成工程で得られた被膜を露光後、アルカリ水溶液を用いて現像するパターン形成工程と、上記パターン形成工程で得られたパターン中のポリベンゾオキサゾール前駆体の開環構造を閉環させてポリベンゾオキサゾールに変化させる閉環工程とを含む。
【００６３】
上記支持基板上に塗布し乾燥する被膜形成工程では、ガラス基板、半導体、金属酸化物絶縁体（例えばＴｉＯ2、ＳｉＯ2等）、窒化ケイ素などの支持基板上に、上記感光性樹脂組成物をスピンナーなどを用いて回転塗布後、ホットプレート、オーブンなどを用いて乾燥して被膜を形成する。
【００６４】
次いで、パターン形成工程では、上記被膜に、マスクを介して紫外線、可視光線、放射線などの活性光線を照射後、露光部を現像液で除去することによりパターンを得る。上記現像液としては、例えば、水酸化ナトリウム，水酸化カリウム，ケイ酸ナトリウム，アンモニア，エチルアミン，ジエチルアミン，トリエチルアミン，トリエタノールアミン，テトラメチルアンモニウムヒドロキシドなどのアルカリ水溶液が好ましいものとして挙げられる。これらの水溶液の塩基濃度は、０．１〜１０重量％とすることが好ましい。さらに上記現像液にアルコール類や界面活性剤を添加して使用することもできる。これらはそれぞれ、現像液１００重量部に対して、好ましくは０．０１〜１０重量部、より好ましくは０．１〜５重量部の範囲で配合することができる。
【００６５】
ついで、閉環工程が行なわれる。閉環工程としては、ポリベンゾオキサゾール前駆体を閉環することができればいかなる処理でも構わないが、具体的には、例えば加熱処理等が挙げられる。加熱処理の場合、上記パターン形成工程で得られたパターンに好ましくは１５０〜４５０℃、より好ましくは１５０〜３５０℃の加熱処理を行なう。この閉環工程により、ポリベンゾオキサゾール前駆体を閉環させてオキサゾール環とし、耐熱性のポリベンゾオキサゾールのパターンを得ることができる。なお、通常分子内水素結合抑止構造部分も露光および現像後に行なわれる閉環工程により閉環し、オキサゾール環となる。
【００６６】
本発明のポジ型感光性樹脂組成物は、半導体装置や多層配線板等の電子部品に使用することができ、具体的には、半導体装置の表面保護膜や層間絶縁膜、多層配線板の層間絶縁膜等の形成に使用することができる。本発明の半導体装置は、上記組成物を用いて形成される表面保護膜や層間絶縁膜を有すること以外は特に制限されず、様々な構造をとることができる。
【００６７】
本発明の半導体装置の製造工程の一例を以下に説明する。図１は多層配線構造の半導体装置の製造工程図である。上から下に向かって、第１の工程から第５の工程へと一連の工程を表している。図１において、回路素子を有するＳｉ基板等の半導体基板１は、回路素子の所定部分を除いてシリコン酸化膜等の保護膜２で被覆され、露出した回路素子上に第１導体層３が形成されている。上記半導体基板上にスピンコート法等でポリイミド樹脂等の層間絶縁膜層４が形成される（第１の工程）。
【００６８】
次に塩化ゴム系またはフェノールノボラック系の感光樹脂層５が上記層間絶縁膜４上にスピンコート法で形成され、公知の写真食刻技術によって所定部分の層間絶縁膜４が露出するように窓６Ａが設けられている（第２の工程）。上記窓６Ａの層間絶縁膜４は、酸素、四フッ化炭素等のガスを用いるドライエッチング手段によって選択的にエッチングされ、窓６Ｂがあけられている。ついで窓６Ｂから露出した第１導体層３を腐食することなく、感光樹脂層５のみを腐食するようなエッチング溶液を用いて感光樹脂層５が完全に除去される（第３の工程）。
【００６９】
さらに公知の写真食刻技術を用いて、第２導体層７を形成させ、第１導体層３との電気的接続が完全に行われる（第４の工程）。３層以上の多層配線構造を形成する場合は、上記の工程を繰り返して行い各層を形成することができる。
【００７０】
次に表面保護膜層８が形成される。この図の例では、この表面保護膜層８に、上記感光性樹脂組成物をスピンコート法にて塗布、乾燥し、所定部分に窓６Ｃを形成するパターンを描いたマスク上から光を照射した後アルカリ水溶液にて現像してパターンを形成し、加熱して表面保護膜層（ポリベンゾオキサゾール膜）８とする（第５の工程）。この表面保護膜層（ポリベンゾオキサゾール膜）８は、導体層を外部からの応力、α線などから保護するものであり、得られる半導体装置は信頼性に優れる。なお、上記例において、層間絶縁膜層を本発明のポジ型感光性樹脂組成物を用いて形成することも可能である。
【実施例】
【００７１】
以下、実施例に基づき、本発明についてさらに詳細に説明する。なお、本発明は下記実施例に限定されるものではない。
【００７２】
〔合成例１〕ポリベンゾオキサゾール前駆体の合成
攪拌機、温度計を備えた０．５リットルのフラスコ中に、４，４’−ジフェニルエーテルジカルボン酸１５．４８ｇ、Ｎ−メチルピロリドン９０ｇを仕込み、フラスコを５℃に冷却した後、塩化チオニル１２．６４ｇを滴下し、３０分間反応させて、４，４’−ジフェニルエーテルテトラカルボン酸クロリドの溶液を得た。次いで、攪拌機、温度計を備えた０．５リットルのフラスコ中に、Ｎ−メチルピロリドン８７．５ｇを仕込み、ビス（３−アミノ−４−ヒドロキシフェニル）ヘキサフルオロプロパン１８．３０ｇを添加し、攪拌溶解した後、ピリジン８．５３ｇを添加し、温度を０〜５℃に保ちながら、４，４’−ジフェニルエーテルジカルボン酸クロリドの溶液を３０分間で滴下した後、３０分間攪拌を続けた。この溶液を３リットルの水に投入して、析出物を回収し、純水で３回洗浄した後、減圧乾燥してポリヒドロキシアミドを得た（以下、ポリマーＩとする）。ポリマーＩの標準ポリスチレン換算により求めた重量平均分子量は１４５８０、分散度は１．６であった。次に、攪拌機及び温度計を備えた０．５リットルのフラスコ中に、ポリマーＩを２０ｇとＮ−メチルピロリドン１００ｇを仕込み、攪拌溶解させた後、温度を０〜５℃に保ちながら、ポリマー中の水酸基の５０％当量に当たるジアゾメタンをエーテル溶液として加えた後、３０分間攪拌を続けた。この溶液を２リットルの水に投入して、析出物を回収し、純水で３回洗浄した後、減圧乾燥して水酸基を部分メチル化したポリヒドロキシアミドを得た（以下、ポリマーIIとする）。
【００７３】
〔合成例２〕
合成例１において得られたポリマーＩ、２０ｇを、攪拌機及び温度計を備えた０．５リットルのフラスコ中に仕込み、ＮＭＰ１００ｇに攪拌溶解させた後、ポリマー中の水酸基の５０％当量に当たる二炭酸ジ−ｔ−ブチルを触媒量のＮ，Ｎ−ジメチルアミノピリジンとともに加え、１時間室温下で攪拌した。この溶液を２リットルの水に投入して、析出物を回収し、純水で３回洗浄した後、減圧乾燥して水酸基を部分メチル化したポリヒドロキシアミドを得た（以下、ポリマーIIIとする）。
【００７４】
〔合成例３〕
合成例１において、４，４’−ジフェニルエーテルジカルボン酸の代わりに３，３’−ジメチル−４，４’−ジカルボキシルジフェニルエーテルを用い、あとは合成例１と同様にしてポリヒドロキシアミドを得た。このポリヒドロキシアミドにおいては水酸基のメチル化は行わなかった（以下、ポリマーＩＶとする）。ポリマーＩＶの標準ポリスチレン換算により求めた重量平均分子量は１２１００、分散度は１．９であった。
【００７５】
〔合成例４〕
合成例１において、４，４’−ジフェニルエーテルジカルボン酸の代わりに２，５’−ジメチル−テレフタル酸を用い、あとは合成例１と同様にしてポリヒドロキシアミドを得た。このポリヒドロキシアミドにおいては水酸基のメチル化は行わなかった（以下、ポリマーＶとする）。ポリマーＶの標準ポリスチレン換算により求めた重量平均分子量は１５４００、分散度は１．８であった。
【００７６】
〔実施例１〜５〕
感光特性評価
得られたポリベンゾオキサゾール前駆体（ポリマーＩＩ〜Ｖ）１００重量部に対し、表１に示した配合量に従い、下記酸発生剤（Ｂ１、Ｂ２）を配合し、ＮＭＰあるいは２−メトキシエタノール溶液とした。この溶液をシリコンウエハ上にスピンコートして、乾燥膜厚１０μｍの塗膜を形成し、そののち干渉フィルターを介して、水銀灯を用いてｉ線（３６５ｎｍ）露光を行った。露光後、１２０℃で３分間加熱し、テトラメチルアンモニウムヒドロキシドの２．３８％水溶液にて露光部のシリコンウエハが露出するまで現像した後、水でリンスし、パターン形成に必要な最小露光量と解像度を求めた。
【００７７】
【表１】
2005321467.tif 000009
【００７８】
【化８】
2005321467.tif 000010
【００７９】
その結果、表２に示すように、フェノール性水酸基を他の官能基に置換した実施例１〜３においては、透明性が高いため厚膜でも高感度、高解像度が得られた。また、立体障害を設けた実施例３および２においても透明性が高いため厚膜でも高感度、高解像度が得られた。
【００８０】
透過率測定
それぞれの実施例にて用いたポリベンゾオキサゾール前駆体のみをＮＭＰあるいは２−メトキシエタノールに溶解させた溶液をガラス基板にスピンコートして、乾燥膜厚１０μｍの塗膜を形成し、分光光度計にて３６５ｎｍにおける吸光度を測定した。その結果、表２に示すようにｉ線（３６５ｎｍ）に対する透過率は高かった。
【００８１】
【表２】
2005321467.tif 000011
【００８２】
〔比較例１〜２〕
水酸基を置換していないポリマーＩに対して、実施例と同様にして感光特性および透過率測定を行った。配合表は上記表１に記す。
【００８３】
その結果、表２に示すようにフェノール性水酸基の置換や立体障害により水素結合を抑止しなかった比較例では感度が低かった。また、ｉ線（３６５ｎｍ）に対する透過率も低かった。
【産業上の利用可能性】
【００８４】
以上のように、本発明のポジ型感光性樹脂組成物は、透明性が高く、高感度であるのに加えて、高分子量化しても溶解性が良好のため高解像である。また、高い機械特性を有す。従って、電子部品の製造におけるパターン形成に適している。
【図面の簡単な説明】
【００８５】
【図１】多層配線構造の半導体装置の製造工程図である。
【符号の説明】
【００８６】
１  半導体基板
２  保護膜
３  第１導体層
４  層間絶縁膜層
５  感光樹脂層
６Ａ、６Ｂ、６Ｃ  窓
７  第２導体層
８  表面保護膜層
【図１】
2005321467.tif 000015